(57)【特許請求の範囲】
【請求項１】
結合材、水、細骨材、粗骨材及び混和剤からなるコンクリート組成物であって、水／結合材比が３０〜７０質量％、またスランプフロー値が３５〜８０ｃｍであり、結合材中にポルトランドセメントを２０質量％以上の割合で含有し、且つ下記の混和剤を結合材１００質量部に対して０．０５〜０．５質量部の割合で含有することを特徴とするコンクリート組成物。
混和剤：下記のＡ成分、下記のＢ成分及び下記のＣ成分を含有して成るもの。
Ａ成分：分子中に下記の化１で示される単量体から形成された構成単位Ｌと、（メタ）アクリル酸、クロトン酸、（無水）マレイン酸、（無水）イタコン酸、フマル酸及びそれらの塩から選ばれる少なくとも一つから形成された構成単位Ｍとを有し、且つ全構成単位中に構成単位Ｌを５０〜９９質量％及び構成単位Ｍを１〜３０質量％の割合で有する質量平均分子量２０００〜５０００００の水溶性ビニル共重合体。
Ｂ成分：全構成単位中にカルボキシル基を有するビニル単量体から形成された構成単位を３０質量％超〜８０質量％有する数平均分子量２００００〜２００００００のビニル共重合体。
Ｃ成分：黒ずみ抑制剤。
【化１】
0006707228.tif 000015
（化１において、
Ｒ１：炭素数２〜５のアルケニル基又は炭素数３又は４の不飽和アシル基
Ｒ２：水素原子、炭素数１〜２２のアルキル基又は炭素数１〜２２の脂肪族アシル基
Ａ１：１〜３００個の炭素数２〜４のオキシアルキレン単位で構成された（ポリ）オキシアルキレン基）
【請求項２】
Ｃ成分が、炭素数６〜１０のオレフィンから形成された構成単位と（無水）マレイン酸及びその塩から選ばれるものから形成された構成単位を有する質量平均分子量１０００〜２００００の水溶性ビニル共重合体から成るものである請求項１記載のコンクリート組成物。
【請求項３】
混和剤が、Ａ成分を６０〜９６質量％、Ｂ成分を２〜２０質量％及びＣ成分を２〜２０質量％（合計１００質量％）の割合で含有して成るものである請求項１又は２記載のコンクリート組成物。
【請求項４】
混和剤が、その水溶液のｐＨが５〜１０となるものである請求項１〜３のいずれか一つの項記載のコンクリート組成物。
【請求項５】
混和剤が、更に下記のＤ成分を０．０２〜５質量％の割合で含有するものである請求項１〜４のいずれか一つの項記載のコンクリート組成物。
Ｄ成分：下記の化２で示されるアルキレンオキサイド付加物。
【化２】
0006707228.tif 000016
（化２において、
Ｒ３：水素原子又は炭素数１〜２０の脂肪族炭化水素基
Ａ２：１０〜１００個の炭素数２〜４のオキシアルキレン単位で構成されたポリオキシアルキレン基であり、且つ全オキシアルキレン単位中に炭素数３のオキシプロピレン単位を７０モル％以上有するポリオキシアルキレン基）
【請求項６】
結合材が、ポルトランドセメントを２０〜９０質量％、フライアッシュを５〜３５質量％及び高炉スラグ微粉末を５〜４５質量％の割合で含有し、且つポルトランドセメント、フライアッシュ及び高炉スラグ微粉末を合計で７０質量％以上となる割合で含有するものである請求項１〜５のいずれか一つの項記載のコンクリート組成物。
【請求項７】
請求項１〜６のいずれか一つの項記載のコンクリート組成物を硬化させて得られるコンクリート硬化体。
【発明の詳細な説明】
【技術分野】
【０００１】
本発明はコンクリート組成物及びコンクリート硬化体に関し、更に詳しくは流動性の高いコンクリート組成物であってその材料分離抵抗性を改善したコンクリート組成物及びかかるコンクリート組成物から得られる表面美観を改善したコンクリート硬化体に関する。
【背景技術】
【０００２】
近年、作業性向上や省力化を図るため、中流動コンクリート組成物（スランプフロー値が３５〜５０ｃｍ）や高流動コンクリート組成物（スランプフロー値が５０ｃｍ超）のような流動性の高いコンクリート組成物の使用事例が増加している。一例としてトンネルの覆工工事が挙げられ、作業性の悪い狭小空間での打設において、流動性の高いコンクリート組成物を用いることにより、その高い充填性から作業性の向上や締固めの省力化が図られている。
【０００３】
しかし、このような流動性の高いコンクリート組成物は、骨材等の材料の分離が生じやすくなる。材料の分離はそのようなコンクリート組成物のポンプ圧送性の低下や品質低下の原因となり、更には材料中に含まれる黒色微粉の浮揚により、得られるコンクリート硬化体の表面美観を損なう原因となる。
【０００４】
従来、前記のような材料分離を改善するため、コンクリート組成物に石灰石微粉末のような微粉末を加えたり（例えば、特許文献１参照）、粉末状のセルロースや多糖類のような増粘剤を加えたりすることが提案されている（例えば、特許文献２及び３参照）。
【０００５】
しかし、特許文献１のような従来手段には、貯蔵サイロ等が別に必要となり、またそれらには黒色微粉が多量に存在することが多いという問題がある。また特許文献２や３のような従来手段には、計量等が別に必要になるという問題がある。増粘剤を減水剤等と一液化して加えることも提案されているが（例えば、特許文献４参照）、特許文献４のような減水剤との組み合わせでは黒色微粉の浮揚による黒ずみの発生を抑制することができないという問題がある。
【０００６】
近年、産業副産物の有効利用を図りつつ、単位水量の低減、マスコンクリートにおける水和熱の抑制や水密性の向上、硫酸塩や海水に対する化学抵抗性の向上等、コンクリート組成物の性能向上を図るため、フライアッシュや高炉スラグ微粉末等の使用事例が増加してきている。しかし、とりわけ石炭を燃焼させる際の副産物であるフライアッシュには多量の未燃カーボンが残存しており、コンクリート用フライアッシュのＪＩＳ規格（ＪＩＳ  Ａ６０２１）では、未燃カーボン量の目安となる強熱減量は８．０％以下で管理されている。未燃カーボンは比較的流動性の高いコンクリート組成物においてその表面に浮揚し、得られるコンクリート硬化体に黒ずみを生じ易い。
【０００７】
従来、得られるコンクリート硬化体の黒ずみを防止するため、コンクリート組成物にアミン化合物やオレフィン−マレイン酸共重合体のような黒ずみ抑制剤を加えることが提案されている（例えば、特許文献５及び６参照）。
【０００８】
しかし、特許文献５や６のように黒ずみ抑制剤のみを用いたのでは、流動性の高いコンクリート組成物の場合、得られるコンクリート硬化体に黒ずみが発生するのを充分に防止できないだけでなく、コンクリート組成物が分離するという問題がある。
【先行技術文献】
【特許文献】
【０００９】
【特許文献１】特開平１０−２９８４９号公報
【特許文献２】特開平４−１３９０４７号公報
【特許文献３】特開平５−９０５３号公報
【特許文献４】特開平９−７１４４７号公報
【特許文献５】特開平５−１３２３４７号公報
【特許文献６】特開２００４−１７５６５１号公報
【発明の概要】
【発明が解決しようとする課題】
【００１０】
本発明が解決しようとする課題は、流動性の高いコンクリート組成物において、骨材等の材料の分離や黒色微粉の分離を抑制する材料分離抵抗性の高いコンクリート組成物及びかかるコンクリート組成物を硬化させたコンクリート硬化体を提供する処にある。
【課題を解決するための手段】
【００１１】
本発明者らは、前記の課題を解決するべく鋭意研究した結果、流動性の高いコンクリート組成物においては、混和剤として特定のＡ成分、特定のＢ成分及び特定のＣ成分を組み合わせたものを用いたコンクリート組成物が正しく好適であることを見出した。
【００１２】
すなわち本発明は、結合材、水、細骨材、粗骨材及び混和剤からなるコンクリート組成物であって、水／結合材比が３０〜７０質量％、またスランプフロー値が３５〜８０ｃｍであり、結合材中にポルトランドセメントを２０質量％以上の割合で含有し、且つ下記の混和剤を結合材１００質量部に対して０．０５〜０．５質量部の割合で含有することを特徴とするコンクリート組成物に係る。また本発明は、かかるコンクリート組成物を硬化させて得られるコンクリート硬化体に係る。
【００１３】
混和剤：下記のＡ成分、下記のＢ成分及び下記のＣ成分を含有して成るもの。
【００１４】
Ａ成分：分子中に下記の化１で示される単量体から形成された構成単位Ｌと、（メタ）アクリル酸、クロトン酸、（無水）マレイン酸、（無水）イタコン酸、フマル酸及びそれらの塩から選ばれる少なくとも一つから形成された構成単位Ｍとを有し、且つ全構成単位中に構成単位Ｌを５０〜９９質量％及び構成単位Ｍを１〜３０質量％の割合で有する質量平均分子量２０００〜５０００００の水溶性ビニル共重合体。
【００１５】
Ｂ成分：全構成単位中にカルボキシル基を有するビニル単量体から形成された構成単位を３０質量％超〜８０質量％有する数平均分子量２００００〜２００００００のビニル共重合体。
【００１６】
Ｃ成分：黒ずみ抑制剤。
【００１７】
【化１】
0006707228.tif 000002
【００１８】
化１において、
Ｒ１：炭素数２〜５のアルケニル基又は炭素数３又は４の不飽和アシル基
Ｒ２：水素原子、炭素数１〜２２のアルキル基又は炭素数１〜２２の脂肪族アシル基
Ａ１：１〜３００個の炭素数２〜４のオキシアルキレン単位で構成された（ポリ）オキシアルキレン基）
【００１９】
本発明に係るコンクリート組成物は、結合材、水、細骨材、粗骨材及び混和剤からなるものであり、水／結合材比が３０〜７０質量％、スランプフロー値が３５〜８０ｃｍであるものである。
【００２０】
水／結合材比が３０質量％より小さい場合やスランプフロー値が３５ｃｍより小さい場合は、そのようなコンクリート組成物に過剰の粘性を付与し、施工性の悪化を招くこととなるので好ましくない。逆に水／結合材比が７０質量％より大きい場合やスランプフロー値が８０ｃｍより大きい場合は、そのようなコンクリート組成物に充分な材料分離抵抗性を付与することができず、所望のコンクリート組成物を得ることができない。
【００２１】
所望通りのコンクリート組成物を調製し、コンクリート硬化体を得るためには、水／結合材比を３０〜７０質量％とし、またスランプフロー値を３５〜８０ｃｍとするが、好ましくは水／結合材比を４０〜６５質量％とし、またスランプフロー値を４５〜７５ｃｍとする。
【００２２】
本発明に係るコンクリート組成物に用いる結合材は、結合材中にポルトランドセメントを２０質量％以上の割合で含有するものである。ポルトランドセメントの含有割合が２０質量％を下回ると、初期強度の発現性が低下し、型枠の設置期間が長くなる。結合材の構成成分としては、ポルトランドセメントの他に、フライアッシュ、高炉スラグ微粉末、石灰石微粉末、石粉、シリカフューム、膨張剤等が挙げられるが、なかでも結合材としては、ポルトランドセメントを２０〜９０質量％、フライアッシュを５〜３５質量％及び高炉スラグ微粉末を５〜４５質量％の割合で含有し、且つポルトランドセメント、フライアッシュ及び高炉スラグ微粉末を合計で７０質量％以上となる割合で含有するものが好ましい。フライアッシュや高炉スラグ微粉末の使用により、得られるコンクリート硬化体の強度調整が可能になり、低強度領域のコンクリート硬化体を得る場合に経済性を高めることができる。本発明によると、より低強度のコンクリート硬化体を得るためのコンクリート組成物をも高流動化できるのである。またフライアッシュや高炉スラグ微粉末を使用すると、コンクリート組成物の流動性や材料分離抵抗性が向上し、マスコンクリートにおける水和熱の抑制効果などその性能を向上する。コンクリート硬化体においては水密性の向上、硫酸塩や海水に対する化学抵抗性の向上などの効果がある。ポルトランドセメントとしては、普通ポルトランドセメント、中庸熱ポルトランドセメント、低熱ポルトランドセメント、早強ポルトランドセメント、超早強ポルトランドセメント、耐硫酸塩ポルトランドセメントなどの各種ポルトランドセメントを使用することができる。
【００２３】
本発明に係るコンクリート組成物において、結合材の調製方法は、特に限定されるものではない。結合材の調製方法としては、セメント工場での調製や生コンクリート工場での調製が挙げられる。
【００２４】
本発明に係るコンクリート組成物に供する混和剤は、特定のＡ成分、特定のＢ成分及び特定のＣ成分を含有して成るものである。
【００２５】
Ａ成分は前記の水溶性ビニル共重合体であり、主にコンクリートの流動性を高める減水剤としての性能を有する。この水溶性ビニル共重合体は、前記した通り、分子中に化１で示される単量体から形成された構成単位Ｌと、（メタ）アクリル酸、クロトン酸、（無水）マレイン酸、（無水）イタコン酸、フマル酸及びそれらの塩から選ばれる少なくとも一つから形成された構成単位Ｍとを有し、且つ全構成単位中に構成単位Ｌを５０〜９９質量％、好ましくは６０〜９８質量％、より好ましくは７０〜９７質量％及び構成単位Ｍを１〜３０質量％、好ましくは２〜３０質量％、より好ましくは３〜３０質量％の割合で有する質量平均分子量２０００〜５０００００の水溶性ビニル共重合体であり、好ましくは質量平均分子量１００００〜１０００００の水溶性ビニル共重合体である。
【００２６】
構成単位Ｌを形成することとなる化１で示される単量体において、化１中のＲ１としては、１）ビニル基、アリル基、メタリル基、３−ブテニル基、２−メチル−１−ブテニル基、３−メチル−１−ブテニル基、２−メチル−３−ブテニル基、３−メチル−３−ブテニル基等の炭素数２〜５のアルケニル基、２）アクリロイル基、メタクリロイル基等の炭素数３又は４の不飽和アシル基が挙げられる。なかでも化１中のＲ１としては、アリル基、メタリル基、３−メチル−１−ブテニル基、アクリロイル基、メタクリロイル基が好ましい。
【００２７】
化１中のＲ２としては、１）水素原子、２）メチル基、エチル基、ブチル基、ヘキシル基、ヘプチル基、オクチル基、ノニル基、デシル基、ウンデシル基、ドデシル基、テトラデシル基、ペンタデシル基、ヘキサデシル基、ヘプタデシル基、オクタデシル基、ノナデシル基、エイコシル基、ヘンエイコシル基、ドコシル基、トリコシル基、テトラコシル基、ペンタコシル基、ヘキサコシル基、ヘプタコシル基、オクタコシル基、２−メチル−ペンチル基、２−エチル−ヘキシル基、２−プロピル−ヘプチル基、２−ブチル−オクチル基、２−ペンチル−ノニル基、２−ヘキシル−デシル基、２−ヘプチル−ウンデシル基、２−オクチル−ドデシル基、２−ノニル−トリデシル基、２−デシル−テトラデシル基、２−ウンデシル−ペンタデシル基、２−ドデシル−ヘキサデシル基等の炭素数１〜２２のアルキル基、３）ホルミル基、アセチル基、プロパノイル基、ブタノイル基、ヘキサノイル基、ヘプタノイル基、オクタノイル基、ノナノイル基、デカノイル基、ヘキサデカノイル基、オクタデカノイル基、ヘキサデセノイル基、エイコセノイル基、オクタデセノイル基等の炭素数１〜２２の脂肪族アシル基が挙げられる。なかでも化１中のＲ２としては、水素原子、炭素数１〜４のアルキル基、炭素数１〜４の脂肪族アシル基が好ましい。
【００２８】
化１中のＡ１としては、１）炭素数２〜４のオキシアルキレン基、２）合計２〜３００個の炭素数２〜４のオキシアルキレン単位で構成されたポリオキシアルキレン基が挙げられる。なかでも化１中のＡ１としては、合計１〜１６０個のオキシエチレン単位及び／又はオキシプロピレン単位で構成された（ポリ）オキシアルキレン基が好ましい。尚、ポリオキシアルキレン基はブロック結合でもランダム結合でもよい。
【００２９】
以上説明した化１で示される単量体の具体例としては、α−アリル−ω−アセチル−（ポリ）オキシエチレン、α−アリル−ω−アセチル−（ポリ）オキシエチレン（ポリ）オキシプロピレン、α−アリル−ω−ヒドロキシ−（ポリ）オキシエチレン、α−アリル−ω−ヒドロキシ−（ポリ）オキシエチレン（ポリ）オキシプロピレン、α−アリル−ω−メトキシ−（ポリ）オキシエチレン、α−アリル−ω−メトキシ−（ポリ）オキシエチレン（ポリ）オキシプロピレン、α−メタリル−ω−アセチル−（ポリ）オキシエチレン、α−メタリル−ω−アセチル−（ポリ）オキシエチレン（ポリ）オキシプロピレン、α−メタリル−ω−ヒドロキシ−（ポリ）オキシエチレン、α−メタリル−ω−ヒドロキシ−（ポリ）オキシエチレン（ポリ）オキシプロピレン、α−メタリル−ω−メトキシ−（ポリ）オキシエチレン、α−メタリル−ω−メトキシ−（ポリ）オキシエチレン（ポリ）オキシプロピレン、α−メタリル−ω−ブトキシ−（ポリ）オキシエチレン、α−メタリル−ω−ブトキシ−（ポリ）オキシエチレン（ポリ）オキシプロピレン、α−（３−メチル−３−ブテニル）−ω−ヒドロキシ−（ポリ）オキシエチレン、α−（３−メチル−３−ブテニル）−ω−ヒドロキシ−（ポリ）オキシエチレン（ポリ）オキシプロピレン、α−（３−メチル−３−ブテニル）−ω−メトキシ−（ポリ）オキシエチレン、α−（３−メチル−３−ブテニル）−ω−メトキシ−（ポリ）オキシエチレン（ポリ）オキシプロピレン、ヒドロキシエチルアクリレート、ヒドロキシプロピルアクリレート、α−アクリロイル−ω−ヒドロキシ−（ポリ）オキシエチレン、α−アクリロイル−ω−ヒドロキシ−（ポリ）オキシエチレン（ポリ）オキシプロピレン、α−アクリロイル−ω−メトキシ−（ポリ）オキシエチレン、α−アクリロイル−ω−メトキシ−（ポリ）オキシエチレン（ポリ）オキシプロピレン、α−アクリロイル−ω−ブトキシ−（ポリ）オキシエチレン、α−アクリロイル−ω−ブトキシ−（ポリ）オキシエチレン（ポリ）オキシプロピレン、α−メタクリロイル−ω−アセチル−（ポリ）オキシエチレン、α−メタクリロイル−ω−アセチル−（ポリ）オキシエチレン（ポリ）オキシプロピレン、α−メタクリロイル−ω−ヒドロキシ−（ポリ）オキシエチレン、α−メタクリロイル−ω−ヒドロキシ−（ポリ）オキシエチレン（ポリ）オキシプロピレン、α−メタクリロイル−ω−メトキシ−（ポリ）オキシエチレン、α−メタクリロイル−ω−メトキシ−（ポリ）オキシエチレン（ポリ）オキシプロピレン、α−メタクリロイル−ω−ブトキシ−（ポリ）オキシエチレン、α−メタクリロイル−ω−ブトキシ−（ポリ）オキシエチレン（ポリ）オキシプロピレン、α−ビニル−ω−ヒドロキシ−（ポリ）オキシエチレン、α−ビニル−ω−ヒドロキシ−（ポリ）オキシエチレン（ポリ）オキシプロピレン、α−ビニル−ω−メトキシ−（ポリ）オキシエチレン、α−ビニル−ω−メトキシ−（ポリ）オキシエチレン（ポリ）オキシプロピレン等が挙げられる。
【００３０】
構成単位Ｍを形成することとなる単量体は、（メタ）アクリル酸、クロトン酸、（無水）マレイン酸、（無水）イタコン酸、フマル酸及びそれらの塩から選ばれるものである。
【００３１】
構成単位Ｍを形成する単量体の塩としては、特に制限するものではないが、例えばナトリウム塩やカリウム塩等のアルカリ金属塩、カルシウム塩やマグネシウム塩等のアルカリ土類金属塩、アンモニウム塩、ジエタノールアミン塩やトリエタノールアミン塩等のアミン塩等が挙げられる。
【００３２】
本発明に係る水溶性ビニル共重合体は、公知の方法で合成することができる。これには、溶媒に水を用いたラジカル重合、溶媒に有機溶媒を用いたラジカル重合、無溶媒のラジカル重合等が挙げられる。ラジカル重合に用いるラジカル重合開始剤は、過酸化水素、過硫酸アンモニウム、過硫酸ナトリウム、過硫酸カリウム等の過酸化物、２，２’−アゾビスイソブチロニトリル、２，２’−アゾビス（２−メチルブチロニトリル）等のアゾ系化合物のように、重合反応温度下において分解し、ラジカル発生するものであればその種類は特に制限されない。また、促進剤として亜硫酸水素ナトリウム、重亜硫酸ナトリウム、アスコルビン酸等の還元剤や、エチレンジアミン、グリシン等のアミン化合物等も併用することもできる。得られる水溶性ビニル重合体の質量平均分子量を所望の範囲とするため、連鎖移動剤を使用することもできる。
【００３３】
かかる水溶性ビニル共重合体は、本発明の効果を損なわない範囲内で、上記のもの以外の共重合可能な単量体を共重合させたものとすることができるが、その共重合割合は２０質量％以下とするのが好ましく、１０質量％以下とするのがより好ましい。
【００３４】
Ｂ成分は前記のビニル共重合体であり、主にコンクリートの粘性を高める増粘剤としての性能を有する。このビニル共重合体は、前記した通り、全構成単位中にカルボキシル基を有するビニル単量体から形成された構成単位を３０質量％超〜８０質量％有する数平均分子量２００００〜２００００００のビニル共重合体であり、好ましくは数平均分子量５００００〜１００００００のビニル共重合体である。
【００３５】
カルボキシル基を有するビニル単量体としては、エチレン性不飽和モノカルボン酸、エチレン性不飽和ジカルボン酸及びそれらの塩等が挙げられる。エチレン性不飽和モノカルボン酸の具体例としては、アクリル酸、メタクリル酸、クロトン酸及びそれらの塩等が挙げられ、またエチレン性不飽和ジカルボン酸としては、マレイン酸、イタコン酸、フマル酸及びそれらの塩等が挙げられる。なかでもカルボキシル基を有するビニル単量体としては、アクリル酸、メタクリル酸が好ましい。
【００３６】
カルボキシル基を有するビニル単量体の塩としては、特に制限するものではないが、例えばナトリウム塩やカリウム塩等のアルカリ金属塩、カルシウム塩やマグネシウム塩等のアルカリ土類金属塩、アンモニウム塩、ジエタノールアミン塩やトリエタノールアミン塩等のアミン塩等が挙げられる。
【００３７】
Ｃ成分は、黒ずみ抑制剤である。黒ずみ抑制剤としては、炭素数が９〜１５のアルキルベンゼンスルホン酸ナトリウムやポリアオキシエチレンアルキルエーテル硫酸ナトリウムのような分子中に長鎖のアルキル基を有するアニオン界面活性剤、特開平５−１３２３４７号公報に例示されるようなアミン化合物等が挙げられるが、炭素数６〜１０のオレフィンから形成された構成単位と、（無水）マレイン酸及びその塩から選ばれるものから形成された構成単位とを有する質量平均分子量１０００〜２００００の水溶性ビニル共重合体が好ましい。
【００３８】
炭素数６〜１０のオレフィンの具体例としては、ヘキセン、ヘプテン、オクテン、ジイソブチレン、メチルペンテン等が挙げられる。
【００３９】
（無水）マレイン酸の塩としては、特に制限するものではないが、例えばナトリウム塩やカリウム塩等のアルカリ金属塩、カルシウム塩やマグネシウム塩等のアルカリ土類金属塩、アンモニウム塩、ジエタノールアミン塩やトリエタノールアミン塩等のアミン塩等が挙げられる。
【００４０】
本発明に係るコンクリート組成物は、以上説明した混和剤を、結合材１００質量部に対し０．０５〜０．５質量％の割合で含有するものである。混和剤を構成する各成分の好ましい含有割合は、調製するコンクリート組成物に求められる条件により異なるが、Ａ成分を６０〜９６質量％、Ｂ成分を２〜２０質量％及びＣ成分を２〜２０質量％（合計１００質量％）の割合で含有するものが好ましい。
【００４１】
混和剤としては、前記のＡ成分、Ｂ成分及びＣ成分に加えて、更に下記のＤ成分を０．０２〜５質量％の割合で含有するものが好ましい。Ｄ成分はアルキレンオキサイド付加物であり、主にコンクリート中の巻き込み空気を消す消泡剤としての性能を有する。
【００４２】
Ｄ成分：下記の化２で示されるアルキレンオキサイド付加物。
【００４３】
【化２】
0006707228.tif 000003
【００４４】
化２において、
Ｒ３：水素原子又は炭素数１〜２０の脂肪族炭化水素基
Ａ２：１０〜１００個の炭素数２〜４のオキシアルキレン単位で構成されたポリオキシアルキレン基であり、且つ全オキシアルキレン単位中に炭素数３のオキシプロピレン単位を７０モル％以上有するポリオキシアルキレン基である。この場合、オキシアルキレン単位の結合状態は、ブロック結合でもランダム結合でもよいが、ブロック結合が好ましい。
【００４５】
本発明に係るコンクリート組成物に供する混和剤は、その水溶液のｐＨが５〜１０となるものが好ましく、ｐＨが６〜９となるものがより好ましい。より良い状態のコンクリート組成物を調製し、コンクリート硬化体を得るためである。
【００４６】
本発明に係るコンクリート組成物の調製方法は特に制限されない。調製方法それ自体には公知の方法を適用することができるが、Ａ成分、Ｂ成分及びＣ成分を含有して成る混和剤、更にはＤ成分を含有して成る混和剤は、水性液の状態、例えばＡ成分、Ｃ成分及びＤ成分は水溶液の状態、またＢ成分は水性エマルションの状態で用意してこれらを混合した後、コンクリート組成物の調製に用いるのが好ましい。
【００４７】
本発明に係るコンクリート組成物は、本発明の効果を損なわない範囲内で、必要に応じてＡＥ調整剤、消泡剤、凝結遅延剤、硬化促進剤、乾燥収縮低減剤、防腐剤、防水剤、防錆剤等を併用することができる。
【００４８】
本発明に係るコンクリート硬化体は、以上説明したような本発明に係るコンクリート組成物を硬化させて得られるものである。硬化の方法は特に制限されず、公知の方法が適用できる。  
【発明の効果】
【００４９】
本発明によると、流動性の高いコンクリート組成物を調製することを前提として、骨材など材料の分離や黒色微粉の分離を抑制する材料分離抵抗性の高いコンクリート組成物を調製することができ、同時に肌面への黒い斑点や全体的な黒ずみの発生を抑制した表面美観に優れたコンクリート硬化体を得ることができるという効果がある。
【００５０】
以下、本発明の構成及び効果をより具体的にするため、実施例等を挙げるが、本発明がこれらの実施例に限定されるというものではない。尚、以下の実施例等において、別に記載しない限り、％は質量％を意味する。
【実施例】
【００５１】
試験区分１（結合材の調製）
表１に記載の内容で、ポルトランドセメント、フライアッシュ及び高炉スラグ微粉末を混合して、表１に記載の結合材（Ｃ−１）〜（Ｃ−５）及び（Ｃｒ−１）を調製した。尚、結合材（Ｃ−３）は普通ポルトランドセメントをそのまま使用した。
【００５２】
【表１】
0006707228.tif 000004
【００５３】
表１において、
ｐｃ−１：早強ポルトランドセメント
ｐｃ−２：普通ポルトランドセメント
ｆａ−１：粉末度３３００ｃｍ２／ｇ、強熱減量３．２％のフライアッシュ
ｆａ−２：粉末度３６２０ｃｍ２／ｇ、強熱減量５．４％のフライアッシュ
ｓｇ−１：比表面積が４１００ｃｍ２／ｇの高炉スラグ微粉末
ｓｇ−２：比表面積が６１５０ｃｍ２／ｇの高炉スラグ微粉末
ｌｐ−１：比表面積が４３００ｃｍ２／ｇの石灰石微粉末
ｓｆ−１：比表面積が１４８０００ｃｍ２／ｇのシリカフューム
【００５４】
試験区分２（Ａ成分の水溶性ビニル共重合体の合成）
・水溶性ビニル共重合体（ｄ−１）の合成
α−アリル−ω−メトキシ−ポリ（３３モル）エチレングリコール１５００ｇ及び無水マレイン酸１４６ｇを反応容器に仕込み、反応容器内の雰囲気を窒素置換した後、徐々に加温して撹拌しながら均一に溶解した。反応系の温度を温水浴にて８０℃に保ち、アゾビスイソブチロニトリル１０ｇを投入してラジカル重合反応を開始した。２時間経過後、更にアゾビスイソブチロニトリル５ｇを投入し、ラジカル重合反応を２時間継続して反応させた。得られた共重合体に水を加えて、水溶性ビニル共重合体（ｄ−１）の４０％水溶液を得た。この水溶性ビニル共重合体を分析したところ、質量平均分子量４００００（ＧＰＣ法、プルラン換算）の水溶性ビニル共重合体であった。
【００５５】
・水溶性ビニル共重合体（ｄ−２）の合成
水１５００ｇ、３−メチル−３−ブテン−１オール・ポリ（８０モル）エチレングリコール付加物１５００ｇを反応容器に仕込み、反応容器内の雰囲気を窒素置換した後、撹拌しながら徐々に加温した。反応系の温度を温水浴にて７０℃に保ち、温度を安定させた。その後、アクリル酸３７５ｇを３時間かけて滴下した。同時に、チオグリコール酸１２ｇ、Ｌ−アスコルビン酸８ｇを水５００ｇに溶解させた水溶液及び５％過酸化水素水１７０ｇをそれぞれ３時間かけて滴下し、ラジカル重合反応を開始した。滴下終了から１時間経過後、得られた共重合体に水を加え、水溶性ビニル共重合体（ｄ−２）の４０％水溶液を得た。この水溶性ビニル共重合体を分析したところ、質量平均分子量７１０００（ＧＰＣ法、プルラン換算）の水溶性ビニル共重合体であった。
【００５６】
・水溶性ビニル共重合体（ｄ−３）の合成
水１４００ｇ、メトキシポリ（４５モル）エチレングリコールモノメタクリレート１０３４ｇ、メタクリル酸１４１ｇ、３０％水酸化ナトリウム水溶液４６ｇ及び３−メルカプトプロピオン酸２２ｇを反応容器に仕込み、反応容器内の雰囲気を窒素置換した後、撹拌しながら徐々に加温した。反応系の温度を温水浴にて６０℃に保ち、過硫酸ナトリウムの２０％水溶液５５ｇを投入してラジカル重合反応を開始した。２時間経過後、更に過硫酸ナトリウムの２０％水溶液３０ｇを投入し、ラジカル重合反応を６時間継続して反応させた。得られた共重合体に水を加え、水溶性ビニル共重合体（ｄ−３）の４０％水溶液を得た。この水溶性ビニル共重合体を分析したところ、質量平均分子量４３０００（ＧＰＣ法、プルラン換算）の水溶性ビニル共重合体であった。同様にして、水溶性ビニル共重合体（ｄ−４）及び（ｄ−５）を合成した。
【００５７】
・水溶性ビニル共重合体（ｄｒ−１）及び（ｄｒ−２）の合成
水溶性ビニル共重合体（ｄ−１）や（ｄ−３）と同様にして、水溶性ビニル共重合体（ｄｒ−１）及び（ｄｒ−２）を合成した。
【００５８】
以上で合成した水溶性ビニル共重合体（ｄ−１）〜（ｄ−５）及び（ｄｒ−１）、（ｄｒ−２）の内容を表２にまとめて示した。
【００５９】
【表２】
0006707228.tif 000005
【００６０】
表２において、
質量平均分子量：ＧＰＣ法、プルラン換算
Ｌ―１：α−アリル−ω−メトキシポリ（３３モル）エチレングリコールから形成された構成単位
Ｌ―２：３−メチル−３−ブテン−１−オール・ポリ（８０モル）エチレングリコール付加物から形成された構成単位
Ｌ―３：メトキシポリ（４５モル）エチレングリコールモノメタクリレートから形成された構成単位
Ｍ―１：無水マレイン酸から形成された構成単位 
Ｍ―２：アクリル酸から形成された構成単位
Ｍ―３：メタクリル酸から形成された構成単位
Ｓ−１：アクリル酸メチルから形成された構成単位
【００６１】
試験区分３（Ｂ成分のビニル共重合体の合成）
・ビニル共重合体（ｆ−１）の合成
水２３００ｇ、アクリル酸４９０ｇ、アクリル酸エチル４７０ｇ、乳化剤としてポリオキシエチレンアルキルフェノール硫酸ナトリウム４０ｇを反応容器に仕込み、３０℃で撹拌しながら乳化した。反応容器内の雰囲気を窒素置換した後、徐々に加温して反応系の温度を５０℃に保ち、過硫酸ナトリウムの２％水溶液及び亜硫酸ナトリウムの２％水溶液をそれぞれ８０ｇ滴下して重合を開始した。重合を開始してから２時間後、過硫酸ナトリウムの２％水溶液及び亜硫酸ナトリウムの２％水溶液をそれぞれ４０ｇ滴下し、２時間反応を継続して重合反応を完結した。得られた共重合体に水を加え、ビニル共重合体（ｆ−１）の２０％水性エマルションを得た。このビニル共重合体を分析したところ、アクリル酸から形成された構成単位の割合は５１％、数平均分子量は２１００００（ＧＰＣ法、ポリスチレン換算）であった。
【００６２】
・ビニル共重合体（ｆ−２）、（ｆｒ−１）及び（ｆｒ−２）の合成
ビニル共重合体（ｆ−１）と同様にして、ビニル共重合体（ｆ−２）、（ｆｒ−１）及び（ｆｒ−２）を合成した。
【００６３】
以上で合成したビニル共重合体（ｆ−１）、（ｆ−２）、（ｆｒ−１）及び（ｆｒ−２）の内容を表３にまとめて示した。
【００６４】
【表３】
0006707228.tif 000006
【００６５】
表３において、
数平均分子量：ＧＰＣ法、ポリスチレン換算
【００６６】
試験区分４（Ｃ成分の黒ずみ抑制剤としての水溶性ビニル共重合体の合成）
・水溶性ビニル共重合体（ｇ−１）の合成
トルエン４００ｇ、１−ヘキセン８４ｇ、無水マレイン酸９８ｇを反応容器に仕込み、反応容器内の雰囲気を窒素置換した後、徐々に加温して反応系の温度を７５℃に保ち、ベンゾイルパーオキサイド４ｇを加え、８時間重合した。重合反応終了後、析出した重合体を濾別収集して減圧乾燥し、白色粉末状の共重合体を得た。得られた共重合体に水及び水酸化ナトリウムを加え、８０℃で加熱撹拌して溶解し、水溶性ビニル共重合体（ｇ−１）の２０％水溶液を得た。これを分析したところ、質量平均分子量１４３００（ＧＰＣ法、ポリスチレンスルホン酸換算）であった。
【００６７】
・水溶性ビニル共重合体（ｇ−２）、（ｇｒ−１）及び（ｇｒ−２）の合成
水溶性ビニル共重合体（ｇ−１）と同様にして、水溶性ビニル共重合体（ｇ−２）、（ｇｒ−１）及び（ｇｒ−２）を合成した。
【００６８】
以上で合成した水溶性ビニル共重合体（ｇ−１）、（ｇ−２）、（ｇｒ−１）及び（ｇｒ−２）の内容を表４にまとめて示した。
【００６９】
【表４】
0006707228.tif 000007
【００７０】
表４において、
数平均分子量：ＧＰＣ法、ポリスチレンスルホン酸換算
【００７１】
試験区分５（Ｄ成分のアルキレンオキサイド付加物の合成）
・アルキレンオキサイド付加物（ｅ−１）の合成
ラウリルアルコール５５９ｇをオートクレーブに仕込み、触媒として水酸化カリウム５．４ｇを加えた後、オートクレーブ内を窒素置換した。撹拌しながら、反応温度を１２５〜１４０℃に保ち、エチレンオキサイド６６０ｇ、プロピレンオキサイド４２０８ｇを圧入して付加反応を行った。圧入終了後、同温度で２時間熟成して反応を終了し、生成物を得た。この生成物の残存触媒を除くため、吸着剤を用いて吸着処理した後、濾別精製した。この精製処理物は、水酸基価の分析結果より、化２で示される化合物に相当する、ラウリルアルコール１モルにエチレンオキサイド５モル及びプロピレンオキサイド２５モルを付加したアルキレンオキサイド付加物（ｅ−１）であった。
【００７２】
・アルキレンオキサイド付加物（ｅ−２）、（ｅ−３）、（ｅｒ−１）及び（ｅｒ−２）の合成
表５に示すように出発物質とアルキレンオキサイドの種類及び量を変更した以外はアルキレンオキサイド付加物（ｅ−１）と同様にして、アルキレンオキサイド付加物（ｅ−２）、（ｅ―３）、（ｅｒ−１）及び（ｅｒ−２）を合成した。
【００７３】
以上で合成したアルキレンオキサイド付加物（ｅ−１）〜（ｅ―３）、（ｅｒ−１）及び（ｅｒ−２）の内容を表５にまとめて示した。
【００７４】
【表５】
0006707228.tif 000008
【００７５】
表５において、
ｅ−１：ラウリルアルコールにエチレンオキサイドとプロピレンオキサイドとをランダムに付加反応させた共重合体
ｅ−２：オレイルアルコールにエチレンオキサイドを付加した後、プロピレンオキサイドを付加反応させた共重合体
ｅ−３：ポリプロプレンオキサイドにエチレンオキサイドを付加反応させた共重合体
ｅｒ−１：ブチルアルコールにエチレンオキサイドとプロピレンオキサイドをランダムに付加反応させた共重合体
ｅｒ−２：オレイルアルコールにエチレンオキサイドを付加反応させた後、プロピレンオキサイドを付加反応させた共重合体
【００７６】
試験区分６（混和剤の調製）
・混和剤（ｈ−１）の調製
表２に記載の水溶性ビニル共重合体（ｄ−３）の４０％水溶液８６．５ｇ、表３に記載のビニル共重合体（ｆ−１）の２０％水性エマルション１６ｇ、表４に記載の水溶性ビニル共重合体（ｇ−２）の２０％水溶液６ｇ、表５に記載のアルキレンオキサイド付加物（ｅ−２）１ｇ及び水９０．５ｇをガラス容器に投入して撹拌混合し、水溶性ビニル共重合体（ｄ−３）を８６．５質量％、ビニル共重合体の水性エマルション（ｆ−１）を８質量％、水溶性ビニル共重合体（ｇ−２）を３質量％及びアルキレンオキサイド付加物（ｅ−２）を２．５質量％の割合で含有する混和剤（ｈ−１）の２０％水溶液を調製した。
【００７７】
・混和剤（ｈ−２）〜（ｈ−１７）及び（ｈｒ−１）〜（ｈｒ−１０）の調製
混和剤（ｈ−１）の調製と同様にして、混和剤（ｈ−２）〜（ｈ−１７）及び（ｈｒ−１）〜（ｈｒ−１０）を調製した。
【００７８】
以上で調製した混和剤の内容を表６にまとめて示した。
【００７９】
【表６】
0006707228.tif 000009
【００８０】
表６において、
ｇ−３：アルキルベンゼンスルホン酸ナトリウム（テイカ社製の商品名テイカパワーＢＮ２０６０）
ｇ−４：ポリオキシエチレンアルキルエーテル硫酸ナトリウム（テイカ社製の商品名テイカポールＮＥ７０３０）
＊１：ナフタレンスルホン酸ホルマリン高縮合物塩（竹本油脂社製のコンクリート用高性能減水剤、商品名ポールファイン５１０ＡＮ）
＊２：メラミンスルホン酸ホルマリン高縮合物塩（竹本油脂社製のコンクリート用高性能減水剤、商品名ポールファインＭＦ）
【００８１】
試験区分７（コンクリート組成物の調製）
・実施例１〜２８及び比較例１〜１３
容量６０リットルの傾動二軸ミキサーを用い、表７、表８及び表９に記載の条件で、９０秒間練混ぜを行い、表８及び表９に記載した各例のコンクリート組成物を調製した。尚、各例のコンクリート組成物について、ＡＥ剤（竹本油脂社製の商品名ＡＥ−３００）を用い、目標空気量を４．５±１．０％とし、また目標スランプフロー値を６０±５ｃｍとした。
【００８２】
【表７】
0006707228.tif 000010
【００８３】
表７において、
細骨材：陸砂（表乾密度２．５０ｇ／ｃｍ３）
粗骨材：陸石（表乾密度２．５７ｇ／ｃｍ３）
【００８４】
試験区分８（調製したコンクリート組成物の物性評価）
調製した各例のコンクリート組成物について、練混ぜ直後のスランプフロー値、空気量を下記のように測定し、結果を表８及び表９にまとめて示した。
【００８５】
・スランプフロー（ｃｍ）：練混ぜ直後のコンクリート組成物について、ＪＩＳ−Ａ１１５０に準拠して測定した。
・空気量（容積％）：練混ぜ直後のコンクリート組成物について、ＪＩＳ−Ａ１１２８に準拠して測定した。
【００８６】
【表８】
0006707228.tif 000011
【００８７】
【表９】
0006707228.tif 000012
【００８８】
表８及び表９において、
配合Ｎｏ．：表７に記載の配合Ｎｏ．
結合材の種類：表１に記載の結合材の種類
混和剤の種類：表６に記載の混和剤の種類
添加量：結合材１００質量部に対する混和剤の割合（質量部）
【００８９】
試験区分９
調製した各例のコンクリート組成物及びこれらを硬化させて得られたコンクリート硬化体（２４時間後）を次のように評価した。結果を表１０及び表１１にまとめて示した。
【００９０】
・流動性の評価：練混ぜ直後のコンクリート組成物について、目標スランプスランプフロー値を得るための混和剤添加割合により次の基準で評価した。
◎：結合材１００質量部に対して混和剤の添加割合が０．２８質量部未満
○：結合材１００質量部に対して混和剤の添加割合が０．２８質量部〜０．５０質量部
×：結合材１００質量部に対して混和剤の添加割合が０．５０質量部超
【００９１】
・黒ずみの程度の評価：コンクリート組成物及びコンクリート硬化体について、目視により、黒ずみの程度を次の基準で評価した。
◎：黒ずみは確認されなかった
○：ごく少量の黒ずみが確認された
×：黒ずみが確認された
【００９２】
・コンクリート組成物の状態：コンクリート組成物について、目視により、材料の一体感を次の基準で評価した。
◎：非常に良好（骨材とモルタル・ペーストの分離なし）
○：良好（わずかに骨材とモルタル・ペーストが分離）
×：悪い（骨材とモルタル・ペーストが分離）      
××：非常に悪い（骨材とモルタル・ペーストの分離が顕著）
【００９３】
・コンクリート表面の気泡の評価：コンクリート硬化体の表面気泡（あばた）の状態を評価した。
◎：あばたがほとんどなく美麗
○：わずかにあばたが目立つ
×：あばたが目立つ
【００９４】
【表１０】
0006707228.tif 000013
【００９５】
【表１１】
0006707228.tif 000014
【００９６】
比較例１、比較例５及び比較例１０の場合には、コンクリート硬化体の初期強度発現性が著しく悪く、翌日に脱型することができなかった。
【００９７】
表８及び表９、とりわけ表１０及び表１１の結果から明らかなように、本発明によると、流動性の高いコンクリート組成物を調製することを前提として、骨材など材料の分離や黒色微粉の分離を抑制する材料分離抵抗性の高いコンクリート組成物を得ることができ、同時に肌面への黒い斑点や全体的な黒ずみの発生を抑制した表面美観に優れたコンクリート硬化体を得ることができる。